Brevet FR3051479A1 (20171124)
REVENDICATIONS1. Procédé de synthèse d'un matériau à changement de phase organique de type solide-solide, à base de polyuréthane, le procédé comprenant : une étape (i) de mélange et réaction d'un polyéthylène glycol liquide, d'un réticulant et d'un polyisocyanate liquide, par agitation mécanique, à une première température contrôlée, dans une enceinte, pour obtenir le polyuréthane liquide, une étape (ii) de cuisson du polyuréthane liquide, à une deuxième température contrôlée, pour rendre le polyuréthane solide, le mélange de l'étape (i) étant effectué en l'absence de solvant.\n<CLM>\1\tProcédé selon la revendication précédente 1, caractérisé en ce que le mélange de l'étape (i) est effectué sans catalyseur.\n<CLM>\1\tProcédé selon l'une quelconque des revendications précédentes, caractérisé en ce que dans l'étape (i), il est mélangé le polyéthylène glycol avec le réticulant pour réaliser la formation de réseaux de polymères, puis mélangé l'ensemble polyéthylène glycol - réticulant avec le polyisocyanate.\n<CLM>\1\tProcédé selon l'une des revendications 1 à 3, caractérisé en ce que le polyisocyanate est HMDI.\n<CLM>\1\tProcédé selon l'une des revendications 1 à 4, caractérisé en ce que le polyisocyanate est MDI, IPDI, NDI, LDI, XDI.\n<CLM>\1\tProcédé selon l'une des revendications 1 à 5, caractérisé en ce que le réticulant est du glycérol.\n<CLM>\1\tProcédé selon l'une des revendications 1 à 6, caractérisé en ce que les masses molaires du polyéthylène glycol sont comprises entre 200 g/mol et 2 000 000 g/mol, et plus particulièrement entre 1000 g/mol et 10 000 g/mol, et encore plus particulièrement entre 1000 g/mol et 2000 g/mol. 3051479 19\n<CLM>\1\tProcédé selon l'une quelconque des revendications précédentes, caractérisé en ce que le rapport NCO/OH est compris entre 1 et 1.5 et plus particulièrement entre 1 et 1.1. 5\n<CLM>\1\tProcédé selon l'une quelconque des revendications précédentes, caractérisé en ce que le taux de réticulation est compris entre 10% et 50%, et plus particulièrement entre 20% et 40%.\n<CLM>\1\tProcédé selon l'une quelconque des revendications précédentes, 10 caractérisé en ce que l'enceinte est placée en atmosphère inerte.\n<CLM>\1\tProcédé selon l'une quelconque des revendications précédentes, caractérisé en ce que la deuxième température contrôlée est comprise entre 100 et 150°C et l'étape de cuisson, à l'air, dure plusieurs heures. 15\n<CLM>\1\tProcédé selon l'une quelconque des revendications précédentes, caractérisé en ce qu'il comprend, après l'étape (ii) de cuisson à l'air, une étape de broyage. 20\n<CLM>\1\tMatériau à changement de phase organique de type solide-solide, à base de polyuréthane formé à partir d'un polyéthylène glycol, d'un réticulant, et d'un polyisocyanate ne comprenant pas de résidus de solvant. 25\n<CLM>\1\tMatériau à changement de phase organique de type solide-solide, à base de polyuréthane, formé à partir d'un polyéthylène glycol, d'un réticulant, et d'un polyisocyanate, et ne comprenant pas de résidus de solvant, susceptible d'être obtenu par le procédé défini dans l'une des revendications 1 à\n<CLM>\1\t30\n<CLM>\1\tMatériau selon la revendication 14, qui ne comprend pas de résidus de catalyseur.\n<CLM>\1\tMatériau selon l'une des revendications 14 à 15, dans lequel le 35 polyisocyanate est HMDI. 3051479 20\n<CLM>\1\tMatériau selon l'une des revendications 14 à 16, caractérisé en ce que le matériau se présente sous la forme d'une poudre solide.\n<CLM>\1\tMatériau selon la revendication 17, caractérisé en ce que le 5 matériau se présente sous la forme d'une poudre dont la taille de grains est comprise entre 10 et 500 microns, et plus particulièrement entre 100 et 300 microns.\n<CLM>\1\tMatériau composite comprenant un liant hydraulique et un 10 matériau à changement de phase organique de type solide-solide selon l'une des revendications 14 à 18, incorporé dans un liant hydraulique.\n<CLM>\1\tMatériau composite selon la revendication 19, caractérisé en ce que le liant hydraulique est du plâtre.\n<CLM>\1\tMatériau composite selon l'une des revendications 19 à 20, caractérisé en ce que le matériau composite comprend 20 à 35% du matériau à changement de phase organique de type solide-solide. 15 20